(57)【要約】      （修正有）【課題】そのまま土に埋めればやがて鉢は土へ還り、鉢が不要となった場合でも、容易に粉砕して土に還すことができる、環境帰化型の鉢を提供する。【解決手段】環境帰化型鉢は、主原料の土に繊維状に粉砕した竹と適量の水を加えて練り、鉢の形状に造形したあと、４５０度〜６５０度の低温で焼成する。【選択図】図１
0003172901.tif 000002
【実用新案登録請求の範囲】
【請求項１】
原料に土と水を用いて、前記原料を混練し、鉢の形状に造形後、焼成してなる鉢において、前記原料に繊維状に粉砕した竹を加え、４５０度〜６５０度の低温で焼成することを特徴とする環境帰化型鉢。
【請求項２】
請求項１に記載の原料に、更に籾を加えたことを特徴とする請求項１に記載の環境帰化型鉢。
【考案の詳細な説明】
【技術分野】
【０００１】
本発明は、使用後自然の土に還る環境帰化型の鉢に関する。
【背景技術】
【０００２】
従来、盆栽や観葉植物などの鑑賞用植物の育成には、陶器製または樹脂製の植木鉢を用いるもの、苔玉のように植物の根と土を苔で覆い鉢の代用とするものなどが利用されている。苔玉の場合は、植物が枯れてしまった場合や不要となった場合には、自然界に放置することで、やがて土に還り環境汚染等の影響は少ないが、樹脂製の鉢の場合は、リサイクルが可能であるが、陶器製の場合は廃棄物として埋め立て処分となり、環境への影響が懸念される。
【０００３】
特開２００３−２９９４１３号には、植物を植える際の取り扱いが容易であり、容易に粉砕して廃棄できる植木鉢の製造方法として、混練した珪藻土の粉末を、型を使ってブロック体に造形し、８００〜１０００℃の温度で焼成する技術が開示されているが、焼成温度が高く自然界の土へ還ることに疑念が残る。
【０００４】
特開平７−１７０８６１号では、安価に多量生産が可能で、優れた保水性と、排水性と、通気性とを実現する。融点の違う２種類の多孔質無機質粒子を混練し、多孔質無機質粒子の間に空隙ができるように成形後焼成し、焼成工程において無機質焼結材を溶融し、これをバインダーとして、多孔質無機質粒子を、粒子の間に無数の空隙ができるように焼結する技術が開示されているが、バインダーに無機質焼結材を利用している点で、本考案と技術的に相違する。
【先行技術文献】
【特許文献】
【０００５】
【特許文献１】特開２００３−２９９４１３号（段落０００７）
【特許文献２】特開平７−１７０８６１号（段落０００９、図２）
【考案の概要】
【考案が解決しようとする課題】
【０００６】
ミニ盆栽や苔玉など、比較的小さな植物を鑑賞用として用いる場合、部屋のインテリアとしてはもちろんのこと、精神面のリラックス効果を求めることも近年では多くなり、自然の空間を部屋や建物内に再現するためのひとつの手段として、盆栽や観葉植物を利用することが多く見受けられる。
【０００７】
本考案は、自然の空間を部屋や建物内に再現するための植物用の鉢であって、より自然に近い造形であり、継続使用することで、鉢の外周部に苔が生えて自然を再現するとともに、そのまま土に埋めればやがて鉢は土へ還り、鉢が不要となった場合でも、容易に粉砕して土に還すことができる、環境帰化型の鉢を提供するため、可能な限り低温で焼成し、低温焼成であっても土同士の結合を保持し、使用に於ける強度を維持することを課題とする。
【課題を解決するための手段】
【０００８】
本考案の環境帰化型鉢は、主原料の土に繊維状に粉砕した竹と適量の水を加えて練り、鉢の形状に造形したあと、４５０度〜６５０度の低温で焼成することを特徴とする。
【０００９】
主原料の土に繊維状に粉砕した竹を混練することで、比較的熱に強い繊維状の竹が土との結合材としての役目となり、焼成後もある程度の結合強度を維持することが可能となる。竹は自然材であると同時に、植物の中でも強度があり、鉢の材料の利用方法として、研究及び試験を繰り返した結果、繊維状に粉砕することが、最も望ましいことを解明した。また、４５０度〜６５０度の低温で焼成することで、焼成物は陶器やセラミックになることを防止し、粉砕が容易であると同時に、自然の土に還り易くなる。
【００１０】
前記原料に籾を加えることで、鉢の吸水性を向上することも可能である。また、粉砕した繊維状の竹に替えて、籾を使用してもよい。但し、これらの場合鉢の強度は弱くなる。
【考案の効果】
【００１１】
本考案の鉢は、色合いや形が自然を感じさせるものであり、継続使用することで、鉢の外周部に苔が生え、より一層自然を再現することが可能となる。
【００１２】
本考案の鉢に植えた植物を、例えば花壇などへ植える場合、鉢植えのまま土へ埋めることで、鉢はやがて土へ還り、鉢が不要となった場合には、素手で容易に粉砕して、土の上に撒くこと又は埋めることでやがて土に還り、環境負荷を低減することが可能である。
【図面の簡単な説明】
【００１３】
【図１】本考案の一例の斜視図
【図２】繊維状の竹と籾を加えた本考案の一例の斜視図
【図３】皿状に造形した本考案の一例の斜視図
【図４】植物を植えた本考案の一例の斜視図
【考案を実施するための形態】
【実施例１】
【００１４】
本発明の詳細について、図面を引用して説明する。
図１は本考案の一例の斜視図、図４は植物を植えた本発明の一例の斜視図である。
【００１５】
本考案の環境帰化型鉢の構成は、主原料としての土２００ｇに対し、繊維状に粉砕した竹４０ｇと適量の水を加えて混練する。混練後、任意の鉢の形状に造形し、４５０度〜６５０度で１２０分程度焼成する。比較的熱に強い繊維状の竹が、土との結合材としての役目となり、焼成後もある程度の結合強度を維持することが可能となる。竹は自然材であると同時に、植物の中でも強度があり、鉢の材料の利用方法として、研究及び試験を繰り返した結果、繊維状に粉砕することが最も望ましい。
【００１６】
土と繊維状の竹の比率は、重量比で５：１が望ましいがこれに限定するものではなく、４：１〜７：１の範囲で適宜調整すればよい。繊維状の竹の比率を高くすると、鉢の吸水率も高くなる。繊維状にした竹は、土とよく馴染み、造形時の作業性もよくなり、鉢の表面を滑らかに仕上げることが容易となる。また、比較的熱にも強く、焼成後の鉢の強度を保つための補強材的な役割も果たしている。
【００１７】
焼成温度は、４５０度〜６５０度の範囲内であればよく、温度差による完成品の強度には影響はないが、色合いが変わるため、色の調整用に温度を選択することも可能で、生産効率の面から温度を選択してもよい。但し、４５０度未満の場合は、鉢の強度が弱くなり、６５０度を超えると陶器に近づき、土に還りにくくなる
【００１８】
焼成時間は１２０分程度が望ましいが、これに限定するものではない。但し、１２０分未満であると焼結が不十分で強度が不足し、１２０分を超えて焼成しても、色合いが変わる程度で、強度には影響がなく、生産効率の面からも得策ではない。
【００１９】
完成した鉢に土を入れ植物を植え、鑑賞用の盆栽や観葉植物として利用する。土の表面に苔を敷くなどをしてもよい。鉢そのものに吸水性があり、土と鉢双方で保水することができ、鉢が水分量の調整も行うため、土の水量がある程度一定に保たれることで、根腐れも防止する。継続して使用していると、鉢の外周部に苔が生えてくるため、苔玉のような風情を味わうこともできる。
【実施例２】
【００２０】
実施例１の原料である土と繊維状の竹に、更に籾を加えることで、鉢の吸水性を高めることができる。籾を加える量は、少なければ吸水性は低下するが、強度は確保できる。籾が多ければ、吸水性が向上するが、強度は低下する。また、鉢の表面の滑らかさも低下するが、苔が生えるための環境が整い、苔玉風にするのには適している。強度が低下する代わりに、土に還り易くなる利点もあり、使用用途に合わせ適宜選択することが可能である。繊維状の竹又は籾の比率を増やすことで、完成した鉢が吸水する時間も、実施例１の場合と比較して短縮される。図２は、繊維状の竹と籾を加えた本考案の一例の斜視図である。
【実施例３】
【００２１】
実施例１の繊維状の竹に換えて、籾を使用することで、鉢の吸水性を高めることができる。籾の量により、吸水性を調整することが可能であるが、強度は実施例１及び実施例２よりも低下する。また、実施例２のように、鉢の表面の滑らかさも低下するが、苔が生えるための環境が整い、苔玉風にするのには適している。強度が低下する代わりに、土に還り易くなる利点とコスト低減の利点もあり、使用用途に合わせ適宜選択することが可能である。実施例２同様、完成した鉢が吸水する時間も、実施例１の場合と比較して短縮される。
【実施例４】
【００２２】
鉢の形状については、苔玉のようは球形、立方形状、皿状にするなど、様々な形状に造形することが可能である。図３は、皿状に造形した本考案の一例の斜視図である。
【産業上の利用可能性】
【００２３】
本考案の環境帰化型鉢は、工業生産が可能であり、鑑賞用植物の鉢植えとして市場に流通させることも可能である。
【符号の説明】
【００２４】
１  本体
２  繊維状の竹
３  籾
４  苔
５  植物
【図１】
0003172901.tif 000003
【図２】
0003172901.tif 000004
【図３】
0003172901.tif 000005
【図４】
0003172901.tif 000006